(57)【要約】【課題】被塗物の表面側からの作業のみにより簡単な工程で高い意匠性を持つ塗膜を形成する方法を提供する。【解決手段】被塗物２の表面に磁性塗膜４を形成し［Ａ］、磁性塗膜４が未硬化のうちに磁場発生源６の磁場の作用により磁性塗膜４中の磁性粉粒体を配向させて、磁性粉粒体による意匠を形成する［Ｂ］。磁場発生源を除去した後に、磁性塗膜４を硬化させて、磁性粉粒体による意匠を構成する模様要素１２ａ，１２ｂを持つ硬化磁性塗膜４’とする［Ｃ］。その後、透光性塗膜１０を形成する［Ｄ］。磁場発生源６は、保持体８に保持されて磁性塗膜４から距離を隔てて配置されるマグネットシート片６ａ，６ｂからなる。保持体８は、マグネットシート片６ａ，６ｂを保持する保持面部８１と、被塗物２の表面とマグネットシート片６ａ，６ｂとの間隔を設定するように被塗物２の表面に当接される当接部８２とを有する。【選択図】図１
2010234311.tif 000002
【特許請求の範囲】
【請求項１】
磁性粉粒体を含有する磁性塗料を被塗物の表面に塗布して磁性塗膜を形成し、
該磁性塗膜が未硬化のうちに前記磁性塗膜の上方に磁場発生源を配置することで、前記磁性塗膜中の磁性粉粒体を前記磁場発生源により発生せしめられる磁場の作用により配向及び／または移動させて、前記磁性粉粒体による意匠を形成し、
前記磁場発生源を除去し、
しかる後に、前記磁性塗膜を硬化させる、意匠性塗膜の形成方法であって、
前記磁場発生源は、マグネットシート片からなり、該マグネットシート片は保持体に保持されることで前記磁性塗膜から距離を隔てて配置され、前記保持体は、前記マグネットシート片を保持する保持面部と、前記被塗物の表面と前記マグネットシート片との間隔を設定するように前記被塗物の表面に当接せしめられる当接部とを有する、
ことを特徴とする意匠性塗膜の形成方法。
【請求項２】
前記磁場発生源は、互いに分離して配置された複数のマグネットシート片からなることを特徴とする、請求項１に記載の意匠性塗膜の形成方法。
【請求項３】
前記マグネットシート片は両面着磁シートであることを特徴とする、請求項１または２に記載の意匠性塗膜の形成方法。
【請求項４】
前記保持体の当接部は、前記被塗物の表面に対して点状または線状に当接せしめられることを特徴とする、請求項１乃至３の何れか一項に記載の意匠性塗膜の形成方法。
【請求項５】
前記保持体は、前記保持面部の前記マグネットシート片が保持される側と反対の側に付設された補強部材を有することを特徴とする、請求項１乃至４の何れか一項に記載の意匠性塗膜の形成方法。
【請求項６】
前記磁性塗膜を硬化させる際または硬化させた後に、前記磁性塗膜上にクリヤー塗料を塗布して透光性塗膜を形成することを特徴とする、請求項１乃至５の何れか一項に記載の意匠性塗膜の形成方法。
【発明の詳細な説明】
【技術分野】
【０００１】
本発明は、意匠性塗膜を形成する方法に関するものであり、特に磁性塗料を用いて意匠性塗膜を形成する方法に関するものである。
【背景技術】
【０００２】
建築物や構築物の壁面等については、その高級化が志向されており、一般的な平坦な外観を有するものに代えて、各種の意匠性を持つものが使用されている。そのような意匠性は、塗膜表面を凹凸構造にすること等により実現することができる。
【０００３】
近年、更なる高級化指向により、特定の質感を醸し出すような表面の意匠性を持つ塗膜の形成が望まれている。このような意匠性塗膜を形成する方法として、磁性粉粒体を含む磁性塗料を用いて磁性塗膜を形成し、磁石により磁場を作用させて磁性粉粒体を配向させ、配向せしめられた磁性粉粒体による光反射等の光学的特性に基づく意匠性を発揮させるものが提案されている。
【０００４】
例えば、特開昭６３−１７５６７０号公報［特許文献１］には、粉末状磁性材料を含有する液状塗膜を被塗物の表面に形成し、該塗膜が流動状態にあるうちに、該塗膜の目的とする部分の磁性材料に磁石を作用させることによって模様を形成する模様塗膜の形成法が開示されている。
【０００５】
また、例えば、特開平３−１９３１６２号公報［特許文献２］には、被塗物表面に磁性体粉末を含有する塗料を塗布して塗膜を形成し、被塗物の裏面に散点模様状に配置された磁石片の集合体を配置することで塗膜に散点模様に対応した模様を現出させる模様塗膜の形成方法が開示されている。
【先行技術文献】
【特許文献】
【０００６】
【特許文献１】特開昭６３−１７５６７０号公報
【特許文献２】特開平３−１９３１６２号公報
【発明の概要】
【発明が解決しようとする課題】
【０００７】
特許文献１及び２に記載されているように、磁石を塗膜の裏面側すなわち該塗膜が形成されている被塗物（基材）の裏面側に配置する場合には、使用できる基材に制限がある。例えば、基材の厚さが過度に大きい場合や基材が磁性体からなる場合には、磁性塗膜における磁場の強さが不十分または実質上零となり、高い意匠性をもった模様の形成が困難になりやすい。
【０００８】
また、特許文献１には、磁石を磁性塗膜の表面側から該磁性塗膜に接近させることが記載されている。しかし、特許文献１には、使用される磁石として、永久磁石、電磁石または超伝導磁石が例示されているが、その具体的な形状及び構造に関しては、特に記載されていない。この特許文献１の磁石は、特許文献２に記載されているように、棒状またはＵ字状等の一般的なブロック状のものであると考えられ、このような場合には、形成される模様に制約があり、高い意匠性をもった模様塗膜の形成が困難になりやすい。
【０００９】
近年、特に、建築物または構築物の外壁塗装などにおいて、被塗物の表面上に形成される塗膜の意匠性を向上させることが要求されている。この場合、被塗物は既に現場に存在し、その裏面側に磁石を配置する方法は実際上実施することができない。
【００１０】
そこで、被塗物の表面側から特許文献１に記載のような手法を採用することが考えられるが、上記のように、特許文献１の記載に基づいては、高い意匠性を持つ塗膜を形成する具体的方法に容易には想到することができない。
【００１１】
本発明は、被塗物の表面側からの作業のみにより簡単な工程で高い意匠性を持つ塗膜を形成する方法を提供することを目的とする。
【課題を解決するための手段】
【００１２】
本発明によれば、以上の如き目的を達成するものとして、
磁性粉粒体を含有する磁性塗料を被塗物の表面に塗布して磁性塗膜を形成し、
該磁性塗膜が未硬化のうちに前記磁性塗膜の上方に磁場発生源を配置することで、前記磁性塗膜中の磁性粉粒体を前記磁場発生源により発生せしめられる磁場の作用により配向及び／または移動させて、前記磁性粉粒体による意匠を形成し、
前記磁場発生源を除去し、
しかる後に、前記磁性塗膜を硬化させる、意匠性塗膜の形成方法であって、
前記磁場発生源は、マグネットシート片からなり、該マグネットシート片は保持体に保持されることで前記磁性塗膜から距離を隔てて配置され、前記保持体は、前記マグネットシート片を保持する保持面部と、前記被塗物の表面と前記マグネットシート片との間隔を設定するように前記被塗物の表面に当接せしめられる当接部とを有する、
ことを特徴とする意匠性塗膜の形成方法、
が提供される。
【００１３】
本発明の一態様においては、前記磁場発生源は、互いに分離して配置された複数のマグネットシート片からなる。本発明の一態様においては、前記マグネットシート片は両面着磁シートである。本発明の一態様においては、前記保持体の当接部は、前記被塗物の表面に対して点状または線状に当接せしめられる。本発明の一態様においては、前記保持体は、前記保持面部の前記マグネットシート片が保持される側と反対の側に付設された補強部材を有する。本発明の一態様においては、前記磁性塗膜を硬化させる際または硬化させた後に、前記磁性塗膜上にクリヤー塗料を塗布して透光性塗膜を形成する。
【発明の効果】
【００１４】
本発明によれば、被塗物の表面側に配置する磁場発生源として、マグネットシート片からなるものを用い、該マグネットシート片を保持面部と当接部とを有する保持体により保持して、被塗物の表面とマグネットシート片との間隔を設定するので、マグネットシート片の形状に従った磁場を磁性塗膜に対して効率的に作用させることができ、簡単な工程で高い意匠性を持つ塗膜を形成することができる。
【図面の簡単な説明】
【００１５】
【図１】本発明による意匠性塗膜の形成方法の一実施形態における塗膜形成工程の説明のための模式的断面図である。
【図２】図１の実施形態の塗膜形成工程で使用される磁場発生源及びそれを保持する保持体を併せて示す模式的側面図である。
【図３】図１の実施形態で得られた意匠性塗膜の模様を示す模式図である。
【図４】保持体の変形例を示す模式的部分断面斜視図である。
【図５】本発明による意匠性塗膜の形成方法の変形例を説明するための模式図である。
【発明を実施するための形態】
【００１６】
以下、図面を参照しながら、本発明の実施の形態を説明する。
【００１７】
図１は、本発明による意匠性塗膜の形成方法の一実施形態における塗膜形成工程の説明のための模式的断面図である。図１では、各工程が横断面すなわち水平断面をもって描かれている。また、図２は、本実施形態の塗膜形成工程で使用される磁場発生源及びそれを保持する保持体を併せて示す模式的側面図である。
【００１８】
先ず、図１（Ａ）に示されるように、被塗物２の表面に磁性塗料を塗布して磁性塗膜４を形成する。被塗物２は、特に限定されないが、例えば建築物または構築物であり、磁性塗膜４の形成される被塗物表面は例えばその外壁面である。この外壁面は、たとえばコンクリート面、金属面、木面、またはシーラー付与面であるが、これに限定されるものではない。
【００１９】
磁性塗料は、磁性粉粒体を含有する塗料であり、例えば溶剤型塗料であるが、その他の磁性粉粒体の分散含有が可能なものであれば特に制限はない。
【００２０】
磁性粉粒体は、例えば、ニッケル、鉄の含有率が高いステンレススチール、コバルト、クロム、鉄、酸化鉄を含むものであり、磁性塗料が未硬化の（すなわち流動性を有する）状態で磁場の作用により配向及び／または移動せしめられるものである。磁性粉粒体の形状としては、等方的または異方的な粒状（例えば、球状または回転楕円体形状）であってもよいし、扁平形状（フレーク状［板状または鱗片状を含む］）であってもよい。磁場の作用により配向せしめられ或いは移動して磁場に沿って配列せしめられることで、良好な立体感を醸し出して高い意匠性を容易に実現する観点からは、磁性粉粒体の形状は扁平形状例えばフレーク状であるのが好ましい。磁性粉粒体の寸法は、最大径（多数の磁性粉粒体の平均値による）が磁性塗膜４の厚さ更には後述の硬化磁性塗膜４’の厚さより小さいことが好ましい。これにより、未硬化の磁性塗膜４中での磁性粉粒体の配向及び移動が容易になる。また、磁性粉粒体の最大径が小さすぎると、高い意匠性の実現が難しくなる傾向にある。良好な立体感を醸し出して高い意匠性を容易に実現する観点からは、磁性粉粒体の最大径は、好ましくは１〜４０μｍであり、更に好ましくは２〜２５μｍである。磁性粉粒体は、磁場による作用を受けて配向及び／または移動することで、磁場の状態を可視化する機能を発揮するものであるから、視覚的に目立つような光沢や色彩を有するものであることが好ましい。例えば、磁性粉粒体は、着色または光沢の発現のためのコーティングを施したものであってもよい。
【００２１】
磁性塗料は、以上のような磁性粉粒体と共に、ビヒクル成分を含む。ビヒクル成分は、硝化綿樹脂、アクリル樹脂、フッ素樹脂、エポキシ樹脂及びシリコーン樹脂等の通常の塗料に使用されるものを含むことができる。たとえば、ビヒクル成分は、アクリル樹脂ワニス、硝化綿樹脂ワニス及び溶媒を含む。アクリル樹脂ワニスとしては、通常の常温乾燥型塗料や焼付塗料に使用されている各種のアクリル樹脂が好適に用いられる。硝化綿樹脂ワニスとしては、通常の常温乾燥型塗料に使用されている各種の硝化綿樹脂やＣＡＢ樹脂が好適に用いられる。溶媒としては、有樹溶媒、水溶性溶媒及び水道水等が好ましいものとして挙げられる。すなわち、本発明で使用する磁性塗料の形態としては、水系型及び有樹溶媒型のいずれもが挙げられる。
【００２２】
磁性塗料には、必要に応じて、ガラスフレーク、パール顔料、雲母、アルミニウム粉、着色顔料及び染料を含有させることができる。また、磁性塗料には、その他の一般的に使用されている添加剤、表面調整剤及び体質顔料等を含有させることができる。
【００２３】
磁性塗料における磁性粉粒体例えばフレーク状磁性材料の含有量は、目的とする外観に応じて適宜選択できるが、塗膜の他の性能とのバランスを考慮して、塗料１００質量部当たり１〜５０質量部、特に３〜２５質量部とすることが好ましい。また、磁性塗料における溶媒の含有量については、被塗物の表面に乾燥膜厚８〜５０μｍとなるように塗布した数分後に、当該塗料の不揮発分が６０〜８０質量％となるように、乾燥または硬化させることができるものであることが好ましい。
【００２４】
次に、以上のようにして塗布形成した磁性塗膜４が未硬化の状態にあるうちに、図１（Ｂ）に示されるように、塗膜の表面上から（図１では上方から）磁場発生源６を接近させ配置する。
【００２５】
磁場発生源６は、１つまたは互いに分離せしめられて配置された複数のマグネットシート片６ａ，６ｂ，６ｃからなる。マグネットシート片は適宜の形状にパターン化されている。マグネットシート片は両面着磁シートであり、シートの一方の面がＮ極とされ他方の面がＳ極とされる。従って、各マグネットシート片６ａ，６ｂ，６ｃの縁辺の近傍においては、当該マグネットシート片６ａ，６ｂ，６ｃの中央部の近傍とは特に異なった向きの磁場（図１（Ｂ）において破線で示される）が生ぜしめられる。本発明は、このマグネットシート片６ａ，６ｂ，６ｃが発生する磁場の作用により、磁性塗膜４中の磁性粉粒体が移動及び／または配向することで、光反射の方向がマグネットシート片６ａ，６ｂ，６ｃのパターン形状に対応した独特なパターン状のものとなることを利用して、高い意匠性を発現させている。マグネットシート片６ａ，６ｂ，６ｃの厚みは、例えば、０．５〜８ｍｍ、好ましくは１〜３ｍｍである。
【００２６】
マグネットシート片６ａ，６ｂ，６ｃは保持体８に保持されることで磁性塗膜４から所要の距離を隔てて配置される。保持体８は、マグネットシート片６ａ，６ｂ，６ｃを保持する板状の保持面部８１と、被塗物２の表面とマグネットシート片６ａ，６ｂ，６ｃとの間隔を設定するように被塗物表面に当接せしめられる当接部８２とを有する。保持面部８１の大きさは、例えば、操作性を考慮して５０×５０ｃｍ〜５００×５００ｃｍであり、その一方の面（図１では下面）にマグネットシート片６ａ，６ｂ，６ｃが接着などにより接合せしめられる。当接部８２は、保持面部８１の外周縁に付設されている。当接部８２は、保持面部８１の外周縁から該保持面部に対してほぼ直交するように突出しており、その高さ（Ｔ）は、磁性塗膜４の厚さ（ｔ１）、マグネットシート片６ａ，６ｂ，６ｃの厚さ（ｔ２）、及び磁性塗膜４とマグネットシート片６ａ，６ｂ，６ｃとの間に設定されるべき間隔（距離）（ｔ３）の合計（ｔ１＋ｔ２＋ｔ３）である。磁性塗膜４とマグネットシート片６ａ，６ｂ，６ｃとの間に設定されるべき間隔（距離）（ｔ３）は、目的とする外観すなわち意匠上の特徴、例えば、パターンエッジの強調された輪郭のはっきりした意匠とすべきか又は輪郭のぼやけた意匠とすべきかに応じて、また、磁場発生源６により発生せしめられる磁場の強さに応じて、また、パターン配列の粗密等に応じて、適宜設定されるが、例えば、０．５〜８ｍｍとすることができる。
【００２７】
当接部８２は、保持面部８１の全外周縁に枠状に付設されているものであってもよいが、例えば、保持面部８１の外周縁にとびとびに部分的に付設されているものであってもよい。この場合、当接部８２は、被塗物２の表面に対して線状に当接せしめられる。更には、当接部８２は、保持面部８１の４隅その他に柱状又は針状に付設されているものであってもよい。この場合、当接部８２は、被塗物２の表面に対して点状に当接せしめられる。柱状当接部の直径及び枠状当接部の厚み等の当接部８２の幅寸法は、後述の工程で当接部８２が除去されてから塗膜が硬化するまでに、流動により塗膜に当接部８２の跡が残らなくなる程度のものであるのが好ましい。この観点から、針状の当接部は好ましい。
【００２８】
以上のようにして、磁場発生源６を配置することで、該磁場発生源のマグネットシート片６ａ，６ｂ，６ｃにより、磁性塗膜４を通る磁場が発生する。この磁場は、磁性塗膜４中の磁性粉粒体に作用して、該磁性粉粒体を移動させ配向させる。磁性塗膜４中の磁場は、マグネットシート片６ａ，６ｂ，６ｃの中央部近傍では磁性塗膜４にほぼ垂直な方向を向き、マグネットシート片６ａ，６ｂ，６ｃの縁辺部近傍では磁性塗膜４に対して斜めの方向を向く。これにより、磁性塗膜４中では、マグネットシート片６ａ，６ｂ，６ｃの形状に応じた磁性粉粒体の配向分布パターンが形成される。この磁性粉粒体の配向分布パターンは、光反射方向の分布パターンをもたらし、すなわち磁性粉粒体による意匠を形成し、これにより、良好な立体感を醸し出して高い意匠性を容易に実現することができる。
【００２９】
以上のような磁性粉粒体に対する磁場の作用が十分に得られるような時間、磁場発生源６を配置しておく。この時間は、磁性塗膜の流動性の時間変化の特性や形成される磁場の強さや磁性塗膜４とマグネットシート片６ａ，６ｂ，６ｃとの間の距離（ｔ３）などにより異なるが、例えば、１〜１０分間とすることができる。尚、ｔ３が０．５ｍｍ程度と小さい場合には、送風することで磁性塗膜４の乾燥を促進するようにしてもよい。
【００３０】
次に、素早く磁場発生源６を除去する。これにより、磁性塗膜４中の磁性粉粒体の配向分布パターンは維持される。
【００３１】
次に、磁性塗膜４を硬化させて、図１（Ｃ）に示されるように、硬化磁性塗膜４’とする。磁性塗膜の硬化は、磁性塗膜中の保持体当接部８２による痕跡（凹部）が流動により埋められて、表面が実質上平坦化した後に、硬化が完了するようにしてなされるのが好ましい。硬化には、公知の硬化手段を適用することができ、自然乾燥硬化であってもよいし、加熱硬化等の促進硬化であってもよい。塗料の特性に応じて適宜硬化を促進することができる。
【００３２】
以上のようにして形成された硬化磁性塗膜４’の上に、更に、図１（Ｄ）に示されるように、クリヤー塗料などの透光性塗料を塗布することで透光性塗膜１０を形成してもよい。該透光性塗膜は部分的に模様が形成されていてもよいし、或いは、透光性塗膜１０の上及び／又は下に、部分的に模様層が形成されていてもよい。
【００３３】
図３は、以上のようにして得られた意匠性塗膜の模様を示す模式図である。模様は、マグネットシート片６ａ，６ｂ，６ｃに対応して形成された模様要素１２ａ，１２ｂ，１２ｃからなる。模様要素１２ａ，１２ｂ，１２ｃは、それぞれ、マグネットシート片６ａ，６ｂ，６ｃの中央部近傍に対応する中央部分１２ａ１，１２ｂ１，１２ｃ１と、マグネットシート片６ａ，６ｂ，６ｃの縁辺部近傍に対応する縁辺部分１２ａ２，１２ｂ２，１２ｃ２とからなる。縁辺部分１２ａ２，１２ｂ２，１２ｃ２は、中央部分１２ａ１，１２ｂ１，１２ｃ１に比べて光反射方向が異なるので、模様要素１２ａ，１２ｂ，１２ｃの外から中央部分１２ａ１，１２ｂ１，１２ｃ１にかけて徐々に光反射の態様が変化し、これにより良好な立体感を醸し出す高い意匠性が実現される。
【００３４】
図４は、保持体８の変形例を示す模式的部分断面斜視図である。この保持体８は、保持面部８１のマグネットシート片６ａ，６ｂが保持される側（下側）と反対の側（上側）に付設された補強部材８３を有する。補強部材８３は、図示されるような補強リブとすることができる。図では、補強リブが互いに平行に配列された線状のものとされているが、これと直交する方向にも延びた格子状の補強リブとすることも可能である。補強部材８３を有する保持体８を使用することで、保持体８の耐屈曲性が向上し、保持体の大型化を容易に実現することができる。
【００３５】
以上の説明では、簡単のために、磁場発生源６を保持する保持体８を１つのみ用いているが、実際には、所要個数の保持体８によりそれぞれ磁場発生源６を保持し、保持体８を図２の縦横方向に適宜配列して、大面積にわたって磁性塗膜４に対して磁場を作用させるようにすることができる。
【００３６】
あるいは、図５に示されるように、１つの保持体８を（ａ）、（ｂ）、（ｃ）及び（ｄ）更にはその他の位置に順次配置し、各位置にて磁性粉粒体による意匠を形成し、しかる後に（ａ）〜（ｄ）を含む全ての所要位置において磁性塗膜を硬化させるようにしてもよい。これによれば、所望領域に比べて十分に小さい保持体を１つのみ用いて、大面積の領域に意匠性塗膜を形成することができる。
【実施例】
【００３７】
以下、実施例により、本発明を説明する。
【００３８】
［実施例１］
硝化綿樹脂ワニス              １１．０重量部
アクリル樹脂ワニス            ２７．０重量部
添加剤                          ２．０重量部
溶媒                          ５０．０重量部
フレーク状磁性体              １０．０重量部
を配合し、ディスパーにより攪拌混合することで、磁性塗料を調製した。該磁性塗料を、刷毛塗りにより、アルミニウムからなる被塗物２の表面に、０．０２〜０．０４ｍｍ厚さに塗布して、磁性塗膜４を形成した。
【００３９】
図１及び図２を参照して上述した磁場発生源６及び保持体８を用意した。磁場発生源６としてのマグネットシート片６ａ，６ｂ，６ｃは、厚みが１ｍｍで、半径が１０ｍｍ（６ａ，６ｂ）及び２０ｍｍ（６ｃ）の円形状であった。アルミニウム製保持体８の保持面部８１は寸法１０×１０ｃｍの正方形状のものであり、保持体８の枠状当接部８２は高さ（Ｔ）が２ｍｍで、幅寸法（Ｗ）が１ｍｍであった。
【００４０】
磁性塗膜４が未硬化状態にあるうちに、保持体８により保持された磁場発生源６を被塗物２の表面上に配置した。これにより、磁性塗膜４とマグネットシート片６ａ，６ｂ，６ｃとの間の距離（ｔ３）が約２ｍｍとされた。
【００４１】
１分間経過の後、磁性塗膜４には、磁性粉粒体の配向及び移動に基づく、マグネットシート片６ａ，６ｂ，６ｃのパターンに対応するパターン状の模様が形成されているのが確認された。
【００４２】
その後、自然乾燥により磁性塗膜４を硬化させ、硬化磁性塗膜４’とした。
【００４３】
以上のようにして形成された硬化磁性塗膜４’には、マグネットシート片６ａ，６ｂ，６ｃのパターンに対応するパターン状の立体感を醸し出す模様が形成されていた。
【００４４】
［実施例２］
硝化綿樹脂ワニス                ６．５重量部
アクリル樹脂ワニス            １６．０重量部
添加剤                          １．５重量部
溶媒                          ２６．０重量部
フレーク状磁性体                ５．０重量部
噴射ガス                      ４５．０重量部
を配合したことを除いて、実施例１と同様にして磁性塗料を調製した。尚、該磁性塗料はスプレー塗装用のエアゾールタイプのものであり、噴射ガスは、ＤＭＥであり、スプレー缶に封入する際に添加した。
【００４５】
該磁性塗料を、スプレー塗装により、木質合板からなる被塗物２の表面に、０．０２〜０．０４ｍｍ厚さに塗布した。
【００４６】
以下、実施例１と同様にして、硬化磁性塗膜４’の形成までを行った。
【００４７】
以上のようにして形成された硬化磁性塗膜４’には、マグネットシート片６ａ，６ｂ，６ｃのパターンに対応するパターン状の立体感を醸し出す模様が形成されていた。
【００４８】
［実施例３］
アクリル樹脂ワニス            １６．０重量部
添加剤                          １．５重量部
水溶性溶媒                    ２０．０重量部
水道水                          ６．０重量部
鱗片状磁性体                    ５．０重量部
噴射ガス                      ４５．０重量部
を配合したことを除いて、実施例１と同様にして磁性塗料を調製した。尚、該磁性塗料はスプレー塗装用のエアゾールタイプのものであり、噴射ガスは、ＤＭＥであり、スプレー缶に封入する際に添加した。
【００４９】
該磁性塗料を、スプレー塗装により、木質合板からなる被塗物２の表面に、０．０２〜０．０４ｍｍ厚さに塗布した。
【００５０】
以下、実施例１と同様にして、硬化磁性塗膜４’の形成までを行った。
【００５１】
以上のようにして形成された硬化磁性塗膜４’には、マグネットシート片６ａ，６ｂ，６ｃのパターンに対応するパターン状の立体感を醸し出す模様が形成されていた。
【符号の説明】
【００５２】
２  被塗物
４  磁性塗膜
４’  硬化磁性塗膜
６  磁場発生源
６ａ，６ｂ，６ｃ  マグネットシート片
８  保持体
８１  保持面部
８２  当接部
８３  補強部材
１０  透光性塗膜
１２ａ，１２ｂ，１２ｃ  模様要素
１２ａ１，１２ｂ１，１２ｃ１  中央部分
１２ａ２，１２ｂ２，１２ｃ２  縁辺部分
【図１】
2010234311.tif 000003
【図２】
2010234311.tif 000004
【図３】
2010234311.tif 000005
【図４】
2010234311.tif 000006
【図５】
2010234311.tif 000007